(57)【要約】【課題】ポリエステル系樹脂製フィラメントを用いた抗菌性化粧用ブラシ毛材、その毛材を用いた抗菌性化粧用ブラシ及びその製造方法を提供する。【解決手段】ポリトリメチレンテレフタレート７０．０〜９０．０重量％、ポリブチレンテレフタレート２９．２〜９．９重量％及び無機粒子が銀を含有する可溶性ガラス０．８〜０１重量％のポリエステル系樹脂フィラメントであり、表面に凹凸が形成された抗菌性化粧用ブラシ毛材、その毛材を用いた化粧用ブラシ。【選択図】なし【特許請求の範囲】
【請求項１】
無機粒子を含有するポリエステル系樹脂製フィラメントからなり、テーパー状に形成された先細部を備えた抗菌性化粧ブラシ用毛材であって
ポリエステル系樹脂製フィラメントは、ポリトリメチレンテレフタレート７０．０〜９０．０重量％、及びポリブチレンテレフタレート２９．２〜９．９重量％を含む樹脂組成物であり、無機粒子が銀を含有する可溶性ガラス０．８〜０．１重量％であり、
先細部は、表面全面に凹凸部を備えてなることを特徴とする抗菌性化粧用ブラシ毛材。
【請求項２】
前記銀含有可溶性ガラスに含まれる銀濃度が１．０〜４．０重量％の範囲にあることを特徴とする請求項１に記載の抗菌性化粧用ブラシ毛材。
【請求項３】
前記フィラメントの太さが、５０〜１５０μｍであることを特徴とする請求項２に記載の抗菌性化粧用ブラシ毛材。
【請求項４】
前記抗菌性化粧用ブラシ毛材が静菌活性値２．２〜６（ＪＩＳ  Ｌ  １９０２−１９９８（ＩＳＯ２０７４３））の範囲の値であることを特徴とする請求項３に記載の抗菌性化粧用ブラシ毛材。
【請求項５】
テーパ状先細部に続く毛材の胴体部に銀含有可溶性ガラスが凸状の露出している部分が形成されていることを特徴とする請求項４記載の抗菌性化粧用ブラシ毛材。
【請求項６】
前記抗菌性化粧用ブラシ毛材の形状が直線状又はカール状であることを特徴とする請求項１又は２に記載の抗菌性化粧用ブラシ毛材。
【請求項７】
請求項１記載の抗菌性化粧用ブラシ毛材を用いた抗菌性化粧用ブラシ。
【請求項８】
リキッドブラシ、リップブラシまたはネイルケアブラシである請求項７に記載の抗菌性化粧用ブラシ。
【請求項９】
無機粒子を含有するポリエステル系樹脂製フィラメントからなり、テーパー状に形成された先細部を備えた抗菌性化粧ブラシ用毛材であって、ポリエステル系樹脂製フィラメントは、ポリトリメチレンテレフタレート７０．０〜９０．０重量％、及びポリブチレンテレフタレート２９．２〜９．９重量％、無機粒子が銀を含有する可溶性ガラス０．８〜０１重量％である樹脂組成であり、先細部は、表面全面に凹凸部を備えてなる抗菌性化粧用ブラシ毛材の製造方法であって、
樹脂組成を紡糸機で溶融、混練し押出して、紡糸口より加熱延伸により４〜５倍の延伸を行ってフィラメントを製造する工程と、
上記フィラメントを束に集束して、所定の長さに切断する工程、
切断した一端を水酸化ナトリウム水溶液でアルカリ処理を行って先端部にテーパー状先細部を形成すると共に、当該先細部の表面に凹凸部を形成する工程、
その後に水洗して乾燥を行う工程と、
ブラシ毛材を毛束保持部材に埋設する工程と、
からなることを特徴とする抗菌性化粧用ブラシの製造方法。
【発明の詳細な説明】
【技術分野】
【０００１】
本発明は、ポリエステル系樹脂フィラメントを用いた抗菌性化粧用ブラシ毛材、その毛材を用いた抗菌性化粧用ブラシ及びその製造方法に関し、詳細には、ポリエステル系樹脂のポリトリメチレンテレフタレート（以下、「ＰＴＴ」という。）、及び、ポリブチレンテレフタレート（以下、「ＰＢＴ」という。）を含む樹脂組成物に銀含有可溶性ガラスを含有するフィラメントを、アルカリ処理によりその表面を粗面にした抗菌性化粧用ブラシ毛材、そして、その毛材を用いた使用感に優れ、且つ化粧料の含み性（掻き取り性と保持性）、転着性に優れる抗菌性化粧用ブラシ及びその製造方法に関する。
【背景技術】
【０００２】
従来、化粧用ブラシの毛材には、リス毛、馬毛、山羊毛等の獣毛が使用されており、これらの獣毛は、肌当たりが良い、即ち使用感が良く、また、含み性及び転着性が良好であるといわれている。リス毛の化粧用ブラシは獣毛の化粧用ブラシの最高級品として消費者から高い評価を得ている。ところが、獣毛は上記利点を有しているが天然資源であるために、その供給量に限界がある等の欠点があり、そこで、近年では獣毛の代替品として、合成繊維から作られた化粧用ブラシ毛材が提案されている。
【０００３】
例えば、特許文献１には、表面に凹みを設けた化粧用ブラシ毛材が提案されている。ＰＢＴの１００重量部と、平均粒子径が０．５〜１．０μｍであるシリカ、タルク、銀ゼオライト等の無機粉体の５〜１５重量部を混合して溶融紡糸し、その得られたフィラメントを５〜６倍に延伸することにより、その表面に上記無機粉体が埋没して凹みが形成される。そのフィラメントを集束して一定長に切断して得られた繊維集束体の一方端側を、アルカリ溶液中に浸漬することで上記凹みが拡大されると共に、その一方端側を溶解減量させてテーパー状に形成した化粧用ブラシ毛材が提案されている。上記凹みが形成されたフィラメントを用いた化粧ブラシ用ブラシ毛材は、そのフィラメント表面にアルカリ処理により拡大された凹みが、獣毛のキューティクルと同様の働きをすることで、獣毛と同等の含み性及び転着性を有することが開示されている（特許文献１参照）。
【０００４】
特許文献２には、ＰＴＴの表面に凹凸を設けたブラシ毛材が提案されている。このＰＴＴのブラシ毛材は、ＰＢＴのブラシ毛材に比べて、アルカリ処理液に浸漬して加水分解するのに通常の加水分解の３倍以上の時間が必要であり、加水分解され難いためにテーパー形成の生産性が劣り、コスト高になる問題を有していた。そこで、上記ブラシ毛材は、その先端部をテーパー状の先細部にするために、ＰＴＴを溶融紡糸し、その得られたフィラメントを５〜６倍に延伸したフィラメントを、集束した長さ方向の一方端の１０〜２０ｍｍ程度をアミン触媒含有のアルカリ処理液に浸漬して、１１０〜１３０℃で１〜２時間処理することにより、上記フィラメントにアルカリ処理で先端部にテーパー状の先細部を形成すると共に、その表面に１〜２０μｍの凹凸を形成することができるようになった。
【０００５】
そして、特許文献２における、化粧用ブラシ毛材の実施例１、２のＰＴＴフィラメントの繊度は８０ｄｔｅｘと１００ｄｔｅｘである。そして、上記アルカリ処理液として、水酸化ナトリウム、加水分解促進触媒、浸透剤及びオリゴマー溶解剤よりなる処理液の使用によって、テーパー状先細部の表面に５〜５０μｍの間隔で、且つ１〜２０μｍの微細な凹凸を有するブラシ毛材を得ることができ、そのアルカリ処理後に、ベンジルアンモニウムクロライド系化合物やナフトキノン系化合物の加熱水溶液によって後処理することによって、抗菌性を付与することができることが開示されている（特許文献２参照）。
【先行技術文献】
【特許文献】
【０００６】
【特許文献１】特開２００８−１０９９９０号公報
【特許文献２】特開２００６−１４１９９１号公報
【発明の概要】
【発明が解決しようとする課題】
【０００７】
特許文献１、２のポリエステル系樹脂フィラメントからなる化粧用ブラシ毛材は、アルカリ処理によりフィラメントの一方端側に、テーパー状の先細部を形成するものである。
特許文献１のＰＢＴフィラメントは、ＰＢＴに５〜１５重量部の無機粉体を混合して５〜６倍で延伸するために、延伸工程において延伸速度、温度等の管理を厳格に行わなければ、フィラメントが切断する恐れがあり、また、アルカリ処理によりフィラメントの表面に凹みが形成されているために、ブラシ毛材が、そのテーパー状の先細部の途中の凹み同士が対向する領域で切断する恐れがある。
【０００８】
そして、特許文献２のＰＴＴフィラメント化粧用ブラシ毛材の繊度は、８０ｄｔｅｘ（８８．５２μｍ（比重を１．３０で計算））と１００ｄｔｅｘ（９８．９７μｍ（比重を１．３０で計算））である。これらの太さのフィラメントを高温度でアミン触媒含有のアルカリ処理液に浸漬して１〜２時間処理することで、そのフィラメントの表面に５〜５０μｍ程度の間隔で１〜２０μｍの凹凸を設け、その後にベンジルアンモニウムクロライド系化合物等の加熱水溶液によって抗菌処理を行っている。そのため、上記化粧用ブラシ毛材は、リス毛の使用感が得られる最高級品として製品化されているが、テーパー状先細部の形成処理とその後の抗菌処理に時間がかかり、ＰＢＴフィラメントに比べ生産性が劣ると共に、各種の処理液を準備する必要があり、低廉な値段で製造できない問題が指摘されている。また、リス毛のように４５〜６５μｍ程度の細いものを作製すると、テーパー状の途中の凹み同士が対向する領域で切断されてブラシ毛材の作製は、困難であるとの指摘がある。
【０００９】
そこで、本発明の課題は、上記実情に鑑みなされたもので、アルカリ処理液にアミン触媒を用いることがなく、またその後にベンジルアンモニウムクロライド系化合物等の加熱水溶液によって抗菌処理を行うことがない抗菌性化粧用ブラシ毛材を製造すること。また、ポリエステル系樹脂フィラメントを用いてテーパー状先細部の表面に凹凸部が形成され、そのテーパー状先細部の途中の領域で切断されることがない抗菌性化粧用ブラシ毛材を提供することである。そして、このブラシ毛材を用いた、低廉な値段で製造でき、リス毛を含む獣毛の化粧用ブラシに類似した使用感を有し、また、パウダー等の化粧料の含み性並びに転着性が良好である抗菌性化粧用ブラシを提供することである。
【課題を解決するための手段】
【００１０】
本発明者等は、上記課題を解決するため鋭意検討を重ねた結果、ポリエステル系樹脂のＰＴＴとＰＢＴを含む樹脂組成物に、水に可溶性の銀含有可溶性ガラスが含有された化粧用フィラメントを、アルカリ処理液に浸漬することで、テーパー状先細部の表面全面に多数の凹凸部が形成されること、また、テーパー状先細部の途中の領域で切断しないこと、また、ＰＴＴとＰＢＴの配合割合で伸張弾性率（％）とヤング率（Ｎ／ｍｍ２）が変わることを見出し、本発明の化粧用ブラシ毛材を完成した。更に、その毛材を用いた抗菌性化粧用ブラシが、リス毛を含む獣毛の化粧用ブラシと同様に、使用感が良く、また、パウダー等の化粧料の含み性並びに転着性が良好であることを見出した。そして、本発明は、抗菌性化粧用ブラシ毛材、その毛材を用いた抗菌性化粧用ブラシ及びその製造方法を完成するに至った。
即ち本発明は、以下の通りのものである。
請求項１に係る発明の抗菌性化粧用ブラシ毛材は、無機粒子を含有するポリエステル系樹脂製フィラメントからなり、テーパー状に形成された先細部を備えた抗菌性化粧用ブラシ毛材であって、ポリエステル系樹脂製フィラメントは、ポリトリメチレンテレフタレート７０．０〜９０．０重量％、及びポリブチレンテレフタレート２９．２〜９．９重量％を含む樹脂組成物であり、無機粒子が銀を含有する可溶性ガラス０．８〜０．１重量％であり、先細部は、表面全面に凹凸部を備えてなることを特徴とする。
請求項２に係る発明の抗菌性化粧用ブラシ毛材は、前記銀含有可溶性ガラスに含まれる銀濃度が１．０〜４．０重量％の範囲にあることを特徴とする。
請求項３に係る発明の抗菌性化粧用ブラシ毛材は、前記フィラメントの太さが、５０〜１５０μｍであることを特徴とする。
請求項４に係る発明の抗菌性化粧用ブラシ毛材は、前記抗菌性化粧用ブラシ毛材が静菌活性値２．２〜６（ＪＩＳ  Ｌ  １９０２−１９９８（ＩＳＯ２０７４３））の範囲の値であることを特徴とする。
請求項５に係る発明の抗菌性化粧用ブラシ毛材は、テーパー状先細部に続く毛材の胴体部に銀含有可溶性ガラスが凸状の露出している部分が形成されていることを特徴とする。
請求項６に係る発明の抗菌性化粧用ブラシ毛材は、前記抗菌性化粧用ブラシ毛材の形状が直線状又はカール状であることを特徴とする。
請求項７に係る発明の抗菌性化粧用ブラシは、請求項１の抗菌性化粧用ブラシ毛材を用いたことを特徴とする。
請求項８に係る発明の抗菌性化粧用ブラシは、リキッドブラシ、リップブラシまたはネイルケアブラシであることを特徴とする。
請求項９に係る発明の抗菌性化粧用ブラシの製造方法は、無機粒子を含有するポリエステル系樹脂製フィラメントからなり、テーパー状に形成された先細部を備えた抗菌性化粧用ブラシ毛材であって、ポリエステル系樹脂製フィラメントは、ポリトリメチレンテレフタレート７０．０〜９０．０重量％、及びポリブチレンテレフタレート２９．２〜９．９重量％、無機粒子が銀を含有する可溶性ガラス０．８〜０．１重量％である樹脂組成であり、先端部は、表面全面に凹凸部を備えてなる抗菌性化粧用ブラシ毛材の製造方法であって、樹脂組成物を紡糸機で溶融、混練し押出して、紡糸口より加熱延伸により４〜５倍の延伸を行ってフィラメントを製造する工程と、上記フィラメントを束に集束して、所定の長さに切断する工程、切断した一端を水酸化ナトリウム水溶液でアルカリ処理を行って先端部にテーパー状先細部を形成すると共に、当該先細部の表面に凹凸部を形成する工程、その後に水洗して乾燥を行う工程と、ブラシ毛材を毛束保持部材に埋設する工程とからなることを特徴とする。
【発明の効果】
【００１１】
本発明の抗菌性化粧用ブラシ毛材は、ポリエステル系樹脂であるＰＴＴ７０．０〜９０．０重量％及びＰＢＴ２９．２〜９．９重量％に、その樹脂に比べて熱伝導率が約５倍大きい銀含有可溶性ガラスを、０．８〜０．１重量％の範囲で含有させることで、アルカリ処理されたテーパー状先細部の表面全面に、銀含有可溶性ガラスの溶解促進作用を働かせて１〜２μｍの凹凸部を形成した。このため、アミン触媒及びベンジルアンモニウムクロライド系化合物等の加熱水溶液を用いることなく、従来のアルカリ処理液を用いるだけで低廉な値段で製造できる。そして、上記抗菌性化粧用ブラシ毛材は、上記ＰＴＴとＰＢＴに銀含有可溶性ガラスを上記配合にすることで、テーパー状先細部の途中の領域で切断されることがなく、リス毛のように４５〜６５μｍ程度の細いものが製造できる。
【００１２】
また、本発明の抗菌性化粧用ブラシは、テーパー状先細部の表面全面に１〜２μｍの凹凸部が形成されており、獣毛の表面形状に類似しているので、パウダー等の化粧料の含み性並びに転着性が良好である。そして、リス毛のように４５〜６５μｍ程度の太さの毛材を用いて製造された抗菌性化粧用ブラシは、リス毛の化粧用ブラシ毛材と同様に、使用感に大変優れている。また、従来から舞台用の化粧に用いられる板ブラシの太さは、腰の強さが必要なために約１５０μｍと太いものが使われているが、本発明の抗菌性化粧用ブラシは、ＰＢＴを２５重量％以上の配合割合にすれば約１５０μｍと太く腰の強い板ブラシが製造できる。
更に、本発明の抗菌性化粧用ブラシは、抗菌性化粧用ブラシ毛材のＰＴＴとＰＢＴの配合割合を変えることで、それを使用する顔の部位、化粧料の状態に応じて、各種の化粧用ブラシ、例えば、リキッドブラシ、リップブラシ、ネイルケアブラシ、ファンデーションブラシ、パウダーブラシ、シャドーブラシ、チークブラシ、ハイライトブラシまたはコンシーラーブラシ等が製造できる。
【００１３】
そして、本発明の抗菌性化粧用ブラシは上記テーパー状先細部の表面に銀含有可溶性ガラスを有しているので、抗菌効果に優れている。例えばリップグロスを唇に塗布するリップブラシは、唇についていた食品などの汚れがブラシ毛材に移って容器に入り、容器の中で雑菌が繁殖して悪臭を発生させると言われているが、銀イオンが雑菌の繁殖を抑制することで優れた防臭効果が得られる。
【図面の簡単な説明】
【００１４】
【図１】レ−ザー顕微鏡で撮影したリス毛先端部の１０００倍の表面写真である。
【図２】レ−ザー顕微鏡で撮影したリス毛胴体部の１０００倍の表面写真である。
【図３】レ−ザー顕微鏡で撮影した実施例５のフィラメントの先端部の１０００倍の表面写真である。
【図４】レ−ザー顕微鏡で撮影した実施例５のフィラメントの胴体部の１０００倍の表面写真である。
【図５】レ−ザー顕微鏡で撮影した比較例２のフィラメントの先端部の１０００倍の表面写真である。
【図６】レ−ザー顕微鏡で撮影した比較例２のフィラメントの胴体部の１０００倍の表面写真である。
【発明を実施するための形態】
【００１５】
（熱可塑性樹脂）
化粧用ブラシ毛材に用いるポリエステル系樹脂としては、柔軟性、弾性回復性、耐水性の物性面から、ＰＴＴ及びＰＢＴを混合した樹脂組成が用いられる。上述したように、ＰＴＴの化粧用ブラシ毛材は、ＰＢＴの化粧用ブラシ毛材に比べて、アルカリ処理液に浸漬して加水分解するのに３倍以上の時間が必要であるから、アルカリ処理液で加水分解し易いＰＢＴを配合してフィラメントとする。そして、ＰＴＴフィラメントは、ポリエステルの形態安定性とナイロンの柔らかさを兼ね備えているが、その柔らかさが逆に欠点となり硬さを必要とする化粧用ブラシ毛材には向いていないと言われている。また、ＰＢＴフィラメントは、染色が容易であること、加工糸にした場合の伸縮特性に優れており、ＰＴＴフィラメントより硬いことから各種の化粧用ブラシが実用化されている。そこで、ＰＴＴフィラメントの柔らかさを補うためにＰＴＴにＰＢＴを配合したフィラメントを作製する。
フィラメントの全組成を１００重量％として、ＰＴＴとＰＢＴは、７０．０〜９０．０：２９．２〜９．９の配合である。
【００１６】
（銀含有可溶性ガラス）
銀含有可溶性ガラスは水に可溶性である。フィラメントの全組成を１００重量％として銀含有可溶性ガラスは０．８〜０．１重量％が配合されることが望ましい。また、銀含有可溶性ガラスに含まれる銀濃度は１．０〜４．０重量％の範囲にあることが望ましい。
平均粒径が１〜１０μｍであって銀濃度が１．４、２．０、３．０重量％の３種類の銀含有可溶性ガラスが日本で市販されている。この銀含有可溶性ガラスは、一般的に「銀ガラス」と呼ばれており、表に示すときはこの銀ガラスで表示する。
銀濃度が１．４重量％の銀含有可溶性ガラスで配合率が０．１重量％未満であると、加水分解が促進されないので好ましくない。配合率が０．８重量％を超えると加水分解の工程においてフィラメントが切断される状況が発生するので、上記樹脂に銀含有可溶性ガラスを配合率０．１〜０．８重量％の範囲で配合することが好ましい。また、加水分解の工程においてフィラメントが切断するのを抑えるために、平均粒径が１μｍのものが好ましい。
なお、銀含有可溶性ガラスの熱伝導率は、配合素材により１．４０Ｗ／ｍ・Ｋを中心にした幅を持った値である。実施例で用いた銀含有可溶性ガラスでは１．４０Ｗ／ｍ・Ｋの値のものである。
【００１７】
（抗菌性化粧用ブラシ毛材の製造方法）
次に、本発明の抗菌性化粧用ブラシ毛材の製造方法を説明する。
抗菌性化粧用ブラシ毛材のフィラメントは、ＰＴＴペレットとＰＢＴペレット及び銀含有可溶性ガラス粉末、ＰＴＴペレットと銀含有可溶性ガラス含有のＰＢＴペレット（その逆も可）、または、ＰＴＴ粉末、ＰＢＴ粉末及び銀含有可溶性ガラス粉末を均一に分散するように撹拌し、紡糸機のホッパーに投入して溶融、混練し押出して、紡糸口より紡糸して３段の加熱延伸により４〜５倍の延伸を行って約７６μｍのフィラメントを製造する。
そして、上記フィラメントをまとめて円柱状に集束し所定の長さに切断する。切断した一端を水酸化ナトリウム水溶液でアルカリ処理を行う。その後水洗して乾燥を行う。
または、上記フィラメントにギヤクリンプ法等によりクリンプ加工を施し、そのフィラメントを円柱状に集束し所定の長さに切断する。切断した一端を水酸化ナトリウム水溶液でアルカリ処理を行う。その後、水洗して乾燥を行う。
【００１８】
上記フィラメントの一端をアルカリ処理液に浸漬することにより、このフィラメント表面上にある銀含有可溶性ガラスが上記アルカリ処理液で溶解されて、このアルカリ処理液に接触する表面積が拡大することで加水分解が促進される。この銀含有可溶性ガラスの溶解による加水分解の促進作用を以下に「溶解促進作用」という。その一方端側に、先端方向にテーパー状の形状を有する凹凸部が出現した領域を「テーパー状先細部」と称し、円柱状に集束したフィラメントに上記水酸化ナトリウム水溶液を毛細管現象により吸い上げて、上記樹脂の加水分解によって被覆されている銀含有可溶性ガラスを被覆する樹脂の皮膜が溶解除去される。この毛管現象と溶解作用によって上記フィラメントの胴体の表面にも凸部が現出し、この領域を「胴体部」と称する。なお、銀含有可溶性ガラスは紡糸によって表面に樹脂被膜が形成された状態になっており、銀ガラス可溶性ガラスが粒子状に点在して、その上に樹脂被膜が形成され、ひけなど樹脂収縮作用もあって、凸状に点在している。毛管現象により吸い上げられた少量のアルカリ剤によって、樹脂皮膜部分のみが除去されて、胴体部の表面には銀ガラスが露出して凸状になる。
したがって、本発明の抗菌性化粧用ブラシ毛材は、表面全面に凹凸部が形成されているテーパー状先細部の領域と胴体部の領域には凸が形成されている。上記テーパー状先細部の先端は円錐形状であり、その円錐形状を形成する基端の太さが小さいほど肌触りが優れている。この太さは、基本的にフィラメントの胴部の太さと同じである。
そして、本発明の抗菌性化粧用ブラシは、上記銀含有可溶性ガラスの溶解促進作用による凹凸部の領域を有するテーパー状先細部でファンデーション等の化粧料を塗布する。
【００１９】
（抗菌性化粧用ブラシ毛材の形状）
抗菌性化粧用ブラシ毛材の形状は、直線状とカール状の２種類がある。その形状が直線状のものは、リキッドブラシ、リップブラシまたはネイルケアブラシに用いられ、リキッド状の化粧料を塗布するのに用いられる。その形状がカール状のものは、ファンデーションブラシ、パウダーブラシ、シャドーブラシ、チークブラシ、ハイライトブラシまたはコンシーラーブラシに用いられ、粉末状の化粧料を塗布するのに用いられる。上記カールを付与させる加工方法としては、ギヤクリンプ法が作業性の観点から一般的に用いられている。
【００２０】
（抗菌性化粧用ブラシの製造方法）
本発明の抗菌性化粧用ブラシの製造方法は、樹脂を配合、紡糸、アルカリ処理、毛材埋設の工程を経る。
ポリエステル系樹脂の配合工程は、ポリトリメチレンテレフタレート７０．０〜９０．０重量％、ポリブチレンテレフタレート２９．２〜９．９重量％を含む樹脂組成物に、銀含有可溶性ガラス０．８〜０．１重量％を配合する工程である。紡糸工程は、この配合された樹脂を紡糸機で溶融、混練し押出して、紡糸口より加熱延伸により４〜５倍の延伸を行ってフィラメントを製造する工程である。アルカリ処理工程は、紡糸されたフィラメントを円柱状に集束し所定の長さに切断し、切断した一端を水酸化ナトリウム水溶液でアルカリ処理を行い、その後に水洗して乾燥が行われる工程である。このアルカリ処理によってその先端部の先端方向にテーパー状先細部が形成されると共に、その表面に凹凸部が形成される。または、集束する際に上記フィラメントにクリンプ加工を施し、そのフィラメントを集束し所定の長さに切断することもできる。毛材の埋設工程は、上記アルカリ処理したブラシ毛材を毛束保持部材に埋設して、化粧用ブラシに形成する工程である。
【実施例】
【００２１】
ＰＴＴペレット（ＳＯＲＯＮＡ  Ｊ２２４０  Ｓｅｍｉ−Ｄｕｌｌ；Ｄｕ  Ｐｏｎｔ製品）、ＰＢＴペレット（ＴＯＲＡＹＣＯＭ  １４０１Ｘ０６  東レ製品）及び銀含有可溶性ガラス（ＰＧ７２１ＳＴ  興亜硝子製品）を混合撹拌して均一にする。または、ＰＴＴ粉末（ＳＯＲＯＮＡ  Ｊ２２４０  Ｓｅｍｉ−Ｄｕｌｌ；Ｄｕ  Ｐｏｎｔ製品）、ＰＢＴ粉末（ＴＯＲＡＹＣＯＭ  １４０１Ｘ０６  東レ製品）及び銀含有可溶性ガラス（ＰＧ７２１ＳＴ  興亜硝子製品）を撹拌して均一に分散する。
均一に混合された樹脂を紡糸機のホッパーに投入して、２７０℃で溶融し２５０℃で混練して押し出して、紡糸口より紡糸して３段の加熱延伸により４〜５倍の延伸を行って約７６μｍのフィラメントを製造した。このフィラメントの表面は、粒子状銀ガラスがある部分は凸状に点在し、その表面は薄い樹脂皮膜が形成されている状態である。
このフィラメントを直径５ｃｍの円柱状に集束して長さ６ｃｍに切断した。
フィラメント集束の一端を１２重量％濃度の水酸化ナトリウム水溶液に１２０℃で浸漬して、経時的にその浸漬したフィラメント集束である浸漬部を、徐々に引き上げて最高１２０分間を浸漬した。上記フィラメント集束のテーパー状先細部の先端が加水分解により５〜１０μｍの太さになるように浸漬時間の調整を行った。
上記フィラメント集束の浸漬部の上方のフィラメントは、上記水酸化ナトリウム水溶液を毛細管現象により吸い上げて、上記フィラメント表面の銀含有可溶性ガラスの凸部を被覆する樹脂を溶解除去して凸部が散在する胴体部を形成した。この胴体部はフィラメントを集束する強弱を調整することによりその幅を任意に変えることができる。次いで水洗乾燥して抗菌性化粧用ブラシ毛材を得た。
【００２２】
約７６μｍのフィラメントをアルカリ処理によりテーパー状先細部を形成する際に、銀含有可溶性ガラスが不均一に配合されていると、テーパー状先細部がその不均一配合された部分から切断されることがあるので、ＰＴＴ粉末、ＰＢＴ粉末及び銀含有可溶性ガラス粉末を均一に混合撹拌して、紡糸機のホッパーに投入することが肝要である。３成分を混合撹拌するか、２つの成分を先に混合し、後に残りの成分を添加混合するかは任意である。
【００２３】
（実施例１〜９）
上記した溶融紡糸による製造方法で以下実施例１〜９に示す銀含有可溶性ガラスの３種類の含有率の異なる抗菌性化粧用ブラシ毛材を製造した。
表１に具体的に示す。銀含有可溶性ガラス０．１重量％を配合した実施例１〜３、銀含有可溶性ガラス０．５重量％を配合した実施例４〜６、銀含有可溶性ガラス０．８重量％を配合した実施例７〜９である。上記した製造方法で３種類の銀含有可溶性ガラスを配合したフィラメントを前記の条件で４〜５倍に延伸して太さ約７６μｍのフィラメントを製造した。これらのフィラメントに上記したアルカリ処理を施して、テーパー状先細部を形成した。
【表１】
2014087637.tif 000002
【００２４】
（比較例１〜４）
比較例１は、１００重量％ＰＴＴフィラメントに上記アルカリ処理を施した。比較例２は、９９重量％ＰＴＴに１重量％銀含有可溶性ガラスを配合した。比較例３は、１００重量％ＰＢＴフィラメントに上記アルカリ処理を施した。比較例４は、９９重量％ＰＢＴに１重量％銀含有可溶性ガラスを配合した。
これらのフィラメントに、上記アルカリ処理を施し、胴体部及びテーパー状先細部を形成したものである。
なお、比較例のＰＴＴ及びＰＢＴは実施例で使用した樹脂、そして比較例の銀含有可溶性ガラスも実施例で使用したものを用いている。
【表２】
2014087637.tif 000003
【００２５】
次に、リス毛の表面、上記抗菌性化粧用ブラシ毛材であるフィラメント（実施例５）の表面及び比較例２のフィラメントの表面を、レ−ザー顕微鏡（ＶＫ−８７１０  ＶＫ  Ａｎａｌｙｚｅｒ（キーエンス製））で撮影した１０００倍の写真を図１〜図５に示す。
図１は、レ−ザー顕微鏡で撮影したリス毛先端部の１０００倍の表面写真である。先端部の先端の太さは７μｍであり、その表面に凹凸部が多数形成されていることが分かる。
図２は、レ−ザー顕微鏡で撮影したリス毛胴体部の１０００倍の表面写真である。胴体部の太さは２５μｍであり、その表面にリング状の凹凸部が多数形成されていることが分かる。
【００２６】
図３は、レ−ザー顕微鏡で撮影した実施例５のフィラメントの先端部の１０００倍の表面写真である。先端部の先端の太さは５μｍであり、その表面に凹凸部が無数形成されていることが分かる。
図４は、レ−ザー顕微鏡で撮影した実施例５のフィラメントの胴体部の１０００倍の表面写真である。胴体部の太さは４５μｍであり、その表面に凹凸部が多数形成されていることが分かる。
図５は、レ−ザー顕微鏡で撮影した比較例２のフィラメントの先端部の１０００倍の表面写真である。先端部の先端の太さは５３μｍであり、先端部が途中で破断していることが分かる。
図６は、レ−ザー顕微鏡で撮影した比較例２のフィラメントの胴体部の１０００倍の表面写真である。胴体部の太さは４５μｍであり、その表面に凹凸部が多数形成されていることが分かる。
【００２７】
そして、実施例１〜９の抗菌性化粧用ブラシ毛材のテーパー状先細部の表面を、レ−ザー顕微鏡（ＶＫ−８７１０  ＶＫ−Ａｎａｌｙｚｅｒ（キーエンス製））によって、その表面の凹凸部の高さ及びその分布、そして、上記テーパー状先細部の先端の太さを測定した。その高さ、分布及び太さを表３に示す。
【表３】
2014087637.tif 000004
【００２８】
比較例１〜４の毛材のテーパー状先細部の表面を、レ−ザー顕微鏡（ＶＫ−８７１０  ＶＫ−Ａｎａｌｙｚｅｒ（キーエンス製））によって、その表面の凹凸部の高さ及びその分布、そして、上記テーパー状先細部の先端の太さを測定した。その高さ、分布及び太さを表４に示す。
表４から、比較例２及び４では、上記先端が４０μｍの太さのものが３０％発生している。この先端の太さは通常の１０倍以上の太さであり異常なものである。フィラメントの太さは約７６μｍであり、アルカリ処理で形成される上記先端が４０μｍの太さであることは異常なことであり、化粧用ブラシにその太さのものが含まれたとすると、その毛が肌を刺激する重大な欠点となる。
この異常な太さは、銀含有可溶性ガラスを１．０重量％含有させると、アルカリ処理によりテーパー状先細部の領域で発生する。従って、銀含有可溶性ガラスをＰＴＴ及びＰＢＴに１．０重量％含有させることは困難なことが分かった。
【表４】
2014087637.tif 000005
【００２９】
表３及び表４の静菌活性値は、ＪＩＳ  Ｌ  １９０２−１９９８（ＩＳＯ２０７４３）の基準に基づいた黄色ブドウ球菌の抗菌性試験の値である。
表３の試験結果は、黄色ブドウ球菌の測定の静菌活性値が３．８〜５．６の範囲の値を示しており、優れた抗菌性が得られていることが分かる。上記基準では静菌活性値が２．２以上の値であれば、抗菌防臭基準を超えていると定められており、上記静菌活性値が３．８〜５．６の範囲の値は、それを遥かに凌ぐものである。
【００３０】
化粧用ブラシにおいては、そのブラシが肌に触れることで皮膚常在菌や水棲菌がブラシに付着して、これらの細菌が増殖することにより不快な臭いを発生して、使用者にとって緊急に解決して欲しい問題となっている。細菌が９９％殺菌されると臭いは感知されなくなる。この細菌の９９％殺菌は、静菌活性値が２．２の値を示すことを意味している。ところで、実施例１〜９の抗菌性化粧用ブラシ毛材は、静菌活性値が３．８〜５．６の範囲の値を示しており、静菌活性値２．２より短時間に細菌を殺菌し、臭いの発生を早急に防止できることが分かる。実施例１〜９の抗菌性化粧用ブラシ毛材は、その先端部の表面全面に銀含有可溶性ガラスの凹凸部が２５〜３９個／μｍ２の分布密度で存在するので、皮膚常在菌や水棲菌に対して抗菌性及び防臭性が優れている。
【００３１】
表４の比較例１及び３の静菌活性値は、ＰＴＴ及びＰＢＴに銀含有可溶性ガラスが含有されていないために、０．１、０．２の値を示している。一方、上記銀含有可溶性ガラスを１．０重量％含有させた比較例２及び４は、静菌活性値が５．６の高い値を示し抗菌効果に優れるものの、上記したように、アルカリ処理で形成される上記先端に４０μｍの異常な太さのものが発生し、化粧用ブラシにその太さのものが含まれたとすると、その毛が肌を刺激する重大な欠点となる。
【００３２】
（使用テスト結果）
銀含有可溶性ガラスを配合した実施例と比較例の毛材を用いて、パウダーブラシについて、５名の使用テストの結果を１〜５の５段階で評価した。パウダーブラシの評価結果を表５（実施例）及び表６（比較例）に示す。
５段階の評価は、「５」が大変優れる、「４」が優れる、「３」が普通、「２」が劣る、そして、「１」が大変劣るとして評価した。
【表５】
2014087637.tif 000006
【表６】
2014087637.tif 000007
【００３３】
次に、ＰＢＴ配合量が２９．９〜２９．２重量％の実施例１、４及び７、それが１９．９〜１９．２重量％の実施例２、５及び８、それが９．９〜９．２重量％の実施例３、６及び９の物性値である、伸張弾性率（％）とヤング率（Ｎ／ｍｍ２）を計測してその結果を表７〜９に示す。
【表７】
2014087637.tif 000008
【表８】
2014087637.tif 000009
【表９】
2014087637.tif 000010
【００３４】
表１０は、比較例１〜４の伸張弾性率（％）とヤング率（Ｎ／ｍｍ２）を計測した結果を示すものである。
【表１０】
2014087637.tif 000011
【００３５】
ＰＢＴ配合量が２９．９〜２９．２重量％の実施例１、４及び７の伸張弾性率（％）は７８〜８２（％）で、ヤング率（Ｎ／ｍｍ２）は３３３４〜３４３４であり、ＰＢＴ配合量が１９．９〜１９．２重量％の実施例２、５及び８の伸張弾性率（％）は８３〜８７（％）で、ヤング率（Ｎ／ｍｍ２）は３２３３〜３３３３であり、ＰＢＴ配合量が９．９〜９．２重量％の実施例３、６及び９の伸張弾性率（％）は８８〜９２で、ヤング率（Ｎ／ｍｍ２）は３１２８〜３２３２である。
以上の結果から、伸張弾性率はＰＢＴの配合割合が減少するに従って増加していることが分かり、ヤング率はＰＢＴの配合割合が減少するに従って減少していることが分かる。また、比較例１（ＰＴＴ１００重量％）の伸張弾性率は９４で、ヤング率は３０６７であり、比較例３（ＰＢＴ１００重量％）の伸張弾性率は４０で、ヤング率は４０４７であるが、ＰＢＴを２９．２重量％配合することで、比較例１の伸張弾性率９４を７８にまで減少させることができ、また、比較例１のヤング率３０６７を３４３４にまで増加させることができる。
【００３６】
以上述べたＰＢＴ配合量の割合と伸張弾性率とヤング率の関係は、リキッドブラシ、リップブラシ、ネイルケアブラシ、ファンデーションブラシ、パウダーブラシ、シャドーブラシ、チークブラシ、ハイライトブラシまたはコンシーラーブラシ等のブラシに応じた物性を任意に選択することが可能であることを示している。
そして、実施例１〜９のブラシ毛材は、一方端又は両方端の先端方向にテーパー状先細部が形成されると共に、テーパー状先細部の表面全面に１〜２μｍの凹凸部が設けられており、含み性、転着性が比較例１（ＰＴＴ１００重量％）より優れていることが分かる。
【図１】
2014087637.tif 000012
【図２】
2014087637.tif 000013
【図３】
2014087637.tif 000014
【図４】
2014087637.tif 000015
【図５】
2014087637.tif 000016
【図６】
2014087637.tif 000017